(57)【要約】【課題】漆黒性の高い樹脂組成物が得られるカーボンナノチューブを作製するための触媒担持体およびカーボンナノチューブ合成用触媒を提供すること。また、カーボンナノチューブ合成用触媒の製造方法、カーボンナノチューブおよび漆黒性の高い樹脂組成物およびその塗膜を提供すること。【解決手段】前記課題は、少なくとも、マグネシウムと、酸化珪素、酸化アルミニウム、ゼオライトおよび酸化チタンからなる群より選ばれる１種以上とを含有し、粒子径Ｄ５０が１〜１０μｍである触媒担持体によって解決される。【選択図】図１
2019005721.tif 000002
【特許請求の範囲】
【請求項１】
少なくとも、マグネシウムと、酸化珪素、酸化アルミニウム、ゼオライトおよび酸化チタンからなる群より選ばれる１種以上とを含有し、粒子径Ｄ５０が１〜１０μｍである触媒担持体。
【請求項２】
粒子径Ｄ９０が５〜１５μｍであることを特徴とする請求項１記載の触媒担持体。
【請求項３】
マグネシウムの含有量を１００モル％とした場合、珪素、アルミニウムおよびチタンからなる群より選ばれる１種以上の含有量が１〜２５モル％であることを特徴とする請求項１または２記載の触媒担持体。
【請求項４】
さらに、マンガン、モリブデンおよび／またはタングステンを含有することを特徴とする請求項１〜３いずれか記載の触媒担持体。
【請求項５】
請求項１〜４いずれか記載の触媒担持体と、コバルトおよび／または鉄とを焼成してなるカーボンナノチューブ合成用触媒。
【請求項６】
以下の工程を含むカーボンナノチューブ合成用触媒の製造方法。
（１）マグネシウムと、酸化珪素、酸化アルミニウム、ゼオライトおよび酸化チタンからなる群より選ばれる１種以上と、マンガンおよび／またはモリブデンとを、粉砕メディアを用いて粉砕し、粒子径Ｄ５０が１〜１０μｍの触媒担持体を作製する工程。
（２）前記（１）の工程で得られた触媒担持体と、触媒活性種とを混合して、触媒前駆体を作製する工程。
（３）前記（２）の工程で得られた触媒前駆体を、酸素の存在下、３００〜７５０℃で焼成し、カーボンナノチューブ合成用触媒を得る工程。
【請求項７】
請求項５記載のカーボンナノチューブ合成用触媒を含有してなるカーボンナノチューブ。
【請求項８】
少なくとも、樹脂と請求項７記載のカーボンナノチューブとを含有してなる樹脂組成物。
【請求項９】
請求項８記載の樹脂組成物より形成された塗膜。
【発明の詳細な説明】
【技術分野】
【０００１】
本発明は、触媒担持体とカーボンナノチューブ合成用触媒に関する。さらに詳しくは、カーボンナノチューブ合成用触媒の製造方法、カーボンナノチューブ、カーボンナノチューブと樹脂を含む樹脂組成物およびその分散液、それを塗布した漆黒性に優れた塗膜に関する。
【背景技術】
【０００２】
カーボンナノチューブは直径が数ナノメートルから数十ナノメートルの筒状炭素材料である。カーボンナノチューブは高い導電性及び機械的強度を有する。このためカーボンナノチューブは機能性材料として、電子工学及びエネルギー工学を含む幅広い分野への利用が期待されている。機能性材料の例は、燃料電池、電極、電磁波シールド材、導電性樹脂、電界放出ディスプレー（ＦＥＤ）用部材、水素を始めとする各種ガスの吸蔵材料等である。
【０００３】
一方、上記機能性材料の開発例として、カーボンナノチューブを色材として使用した例は少ない。色材にはカーボンナノチューブに代えてカーボンブラックが用いられる。例えば特許文献１及び２に示されるように、漆黒性の樹脂塗工物、フィルム、成形物を得るため、カーボンブラックが用いられる。カーボンブラックは樹脂溶液や固形樹脂に均一に分散させられる。
【０００４】
しかし、カーボンブラックからなる色材は、明度（Ｌ*）が高い傾向にある（すなわち灰色・白）。また、色度（ａ*、ｂ*）がプラス方向（＋ａ*：赤、＋ｂ*：黄）となる。ここで、Ｌ*、ａ*及びｂ*は、ＪＩＳ  Ｚ８７８１−４で規定されるＬ*ａ*ｂ*表色系における値を表わす。このためカーボンブラックは、いわゆる「ピアノブラック」や「カラスの濡れ羽色」といった漆黒性を表現することが困難であった。
【０００５】
また、カーボンブラックを使用した成形物の色調は、カーボンブラックの一次粒子径に依存して変化する傾向にある。具体的には、一次粒子径が小さなカーボンブラックを使用すると、青味を呈する一方で黒度が低下する。このように、従来の黒色の色材では黒度と青味がトレードオフの関係にある。このため、青味があって、かつ黒度が高い色調、すなわち漆黒の色調を再現することは困難であった。
【０００６】
特許文献３、４及び５は、カーボンブラックからなる色材の黒度の調製に関する。黒度の調製に際しては、例えばカーボンブラックの粒径や凝集粒サイズ等のコロイダル特性を変更する。またオゾン酸化、硝酸酸化といった表面処理をカーボンブラックに施す。かかる処理により、分散体中での分散状態を制御する。
【０００７】
また、フタロシアニンブルー等の有機顔料をカーボンブラックに添加する方法も知られる。かかる方法により色材は黒色に加えて青味を呈することができる。しかし、色材中の有機顔料の添加に伴い黒度が低下する。このため、かかる色材を含む成形体を直射日光下で観察すると、成形体上に赤味が浮いて観察される。この問題は、いわゆるブロンズ現象の発生として認識されている。
【０００８】
特許文献６および７はこれらの課題を解決するために、カーボンナノチューブの積層体を検討している。しかし、これらの手段においてはカーボンナノチューブを含む樹脂組成物の光沢が得られるように、層形成する必要があった。また、特許文献８では、漆黒性顔料としてのカーボンナノチューブも検討されているが、外径が大きく、塗膜にした際の漆黒性が不十分であった。さらに、外径の小さい単層カーボンナノチューブや二層カーボンナノチューブ等の開発が進められているが、分散が難しく、十分な漆黒感を出すことが困難であった。
【０００９】
そこで、特許文献９は、触媒を微細化することにより、カーボンナノチューブ合成時の絡み合いを抑制することで、カーボンナノチューブ凝集体構造内部の空隙を広げ、樹脂への分散性に優れたカーボンナノチューブを製造している。
【先行技術文献】
【特許文献】
【００１０】
【特許文献１】特開２００１−１７９１７６号公報
【特許文献２】特開２００４−０９８０３３号公報
【特許文献３】特開平６−１２２８３４号公報
【特許文献４】特開平６−１３６２８７号公報
【特許文献５】特開２００８−２８５６３２号公報
【特許文献６】特開２０１６−１３６８０号公報
【特許文献７】特開２０１６−２２６６４号公報
【特許文献８】特開２０１５−２２９７０６号公報
【特許文献９】特開２００８−１７３６０８号公報
【発明の概要】
【発明が解決しようとする課題】
【００１１】
本発明が解決しようとする課題は、上記従来の問題を解決するためのものであり、漆黒性の高い樹脂組成物が得られるカーボンナノチューブを作製するための触媒担持体およびカーボンナノチューブ合成用触媒を提供することである。
【００１２】
また、本発明が解決しようとする課題は、カーボンナノチューブ合成用触媒の製造方法、カーボンナノチューブおよび漆黒性の高い樹脂組成物およびその塗膜を提供することである。
【課題を解決するための手段】
【００１３】
本発明は、少なくとも、マグネシウムと、酸化珪素、酸化アルミニウム、ゼオライトおよび酸化チタンからなる群より選ばれる１種以上とを含有し、粒子径Ｄ５０が１〜１０μｍである触媒担持体に関する。
【００１４】
また、粒子径Ｄ９０が５〜１５μｍであることを特徴とする請求項１記載の触媒担持体に関する。
【００１５】
また、マグネシウムの含有量を１００モル％とした場合、珪素、アルミニウムおよびチタンからなる群より選ばれる１種以上の含有量が１〜２５モル％であることを特徴とする前記触媒担持体に関する。
【００１６】
また、さらに、マンガン、モリブデンおよび／またはタングステンを含有することを特徴とする前記触媒担持体に関する。
【００１７】
また、前記触媒担持体と、コバルトおよび／または鉄とを焼成してなるカーボンナノチューブ合成用触媒に関する。
【００１８】
また、以下の工程を含むカーボンナノチューブ合成用触媒の製造方法に関する。
（１）マグネシウムと、酸化珪素、酸化アルミニウム、ゼオライトおよび酸化チタンからなる群より選ばれる１種以上と、マンガンおよび／またはモリブデンとを、粉砕メディアを用いて粉砕し、粒子径Ｄ５０が１〜１０μｍの触媒担持体を作製する工程。
（２）前記（１）の工程で得られた触媒担持体と、触媒活性種とを混合して、触媒前駆体を作製する工程。
（３）前記（２）の工程で得られた触媒前駆体を、酸素の存在下、３００〜７５０℃で焼成し、カーボンナノチューブ合成用触媒を得る工程。
【００１９】
また、前記カーボンナノチューブ合成用触媒を含有してなるカーボンナノチューブに関する。
【００２０】
また、少なくとも、樹脂と前記カーボンナノチューブとを含有してなる樹脂組成物に関する。
【００２１】
また、前記樹脂組成物より形成された塗膜に関する。
【発明の効果】
【００２２】
本発明の触媒担持体およびカーボンナノチューブ合成用触媒を使用することにより、漆黒性に優れたカーボンナノチューブが効率良く得られる。よって、高い漆黒性が求められる様々な用途において、本発明の触媒担持体およびカーボンナノチューブ合成用触媒を使用することが可能である。
【図面の簡単な説明】
【００２３】
【図１】図１は、実施例１で得られたＣＮＴ合成用触媒担持体を用いて、粒子径を測定した際の触媒担持体の粒子径と頻度分布を示すグラフである。
【図２】図２は、実施例５で得られたＣＮＴ合成用触媒担持体を用いて、粒子径を測定した際の触媒担持体の粒子径と頻度分布を示すグラフである。
【図３】図３は、実施例８で得られたＣＮＴ合成用触媒担持体を用いて、粒子径を測定した際の触媒担持体の粒子径と頻度分布を示すグラフである。
【図４】図４は、比較例１で得られたＣＮＴ合成用触媒担持体を用いて、粒子径を測定した際の触媒担持体の粒子径と頻度分布を示すグラフである。
【図５】図５は、比較例２で得られたＣＮＴ合成用触媒担持体を用いて、粒子径を測定した際の触媒担持体の粒子径と頻度分布を示すグラフである。
【発明を実施するための形態】
【００２４】
以下、本発明の触媒担持体、カーボンナノチューブ合成用触媒、カーボンナノチューブ、樹脂組成物およびその塗膜について詳しく説明する。
【００２５】
（１）触媒担持体（Ａ）
触媒担持体（Ａ）は、マグネシウムを含んでおり、吸着や触媒活性を示し、触媒担持体（Ａ）の表面に触媒金属を担持できるものであり、有機物でも無機物でも良い。
【００２６】
触媒担持体（Ａ）のマグネシウムとしては従来公知のマグネシウム化合物を使用することができる。例えば、マグネシウム、塩化マグネシウム、水酸化マグネシウム、酸化マグネシウム、硫酸マグネシウム、酢酸マグネシウム四水和物、塩基性炭酸マグネシウム、塩化マグネシウム六水和物である。特に、酢酸マグネシウム四水和物、水酸化マグネシウム、酸化マグネシウムを使用することが好ましい。
【００２７】
触媒担持体（Ａ）としては、マグネシウムの他、例えば、酸化珪素、アルミニウム、塩基性酢酸アルミニウム、臭化アルミニウム、塩化アルミニウム、水酸化アルミニウム、乳酸アルミニウム、酸化アルミニウム、ゼオライト、酸化チタン、ジルコニウム、酸化カルシウム、酸化チタンなどを含むものである。融点の異なる２種の原料を組み合わせることで、触媒作製時に粒子同士の融着を防ぐことができる。例えば、酢酸マグネシウムや酢酸アルミニウム等の有機物と酸化珪素、酸化アルミニウム、ゼオライト、酸化チタン、ジルコニウム、酸化マグネシウム等の無機物と組み合わせることで、触媒活性を向上させることができる。特に、触媒担持体（Ａ）に、酢酸マグネシウム四水和物を使用する場合、酸化珪素、ゼオライト、酸化アルミニウムを組み合わせることが好ましい。特に好ましくは、酸化珪素やゼオライトである。
【００２８】
触媒担持体（Ａ）に使用する酸化珪素、ゼオライト、酸化アルミニウムとしては、例えば、エボニック グループの日本アエロジル社製のＡＥＲＯＳＩＬ（登録商標）５０、ＡＥＲＯＳＩＬ（登録商標）１３０、ＡＥＲＯＳＩＬ（登録商標）２００、ＡＥＲＯＳＩＬ（登録商標）３００、ＡＥＲＯＳＩＬ（登録商標）３８０、ＡＥＲＯＸＩＤＥ（登録商標）ＡｌｕＣ、ＡＥＲＯＸＩＤＥ（登録商標） ＴｉＯ2Ｐ２５、日本軽金属社製のアルミナＣ１０Ｗ、Ｃ２０、Ｃ４０、Ｃ５０、Ｃ５００、東ソー社製のＢｅｔａ型ゼオライトである９４０ＨＯＡ、９８０ＨＯＡ、Ｍｏｒｄｅｎｉｔｅ型ゼオライトである６４０ＨＯＡ、６９０ＨＯＡ、Ｙ型ゼオライトである３２０ＨＯＡ、３３１ＨＳＡ、３５０ＨＵＡ、３６０ＨＵＡ、３８５ＨＵＡ、３９０ＨＵＡを使用することが好ましい。中でも、ＡＥＲＯＳＩＬ（登録商標）が好ましい。
【００２９】
触媒担持体（Ａ）中の珪素やアルミニウムの含有量は、マグネシウムの含有量を１００モル％とした場合、１〜５０モル％であることが好ましく、１〜２５モル％であることがさらに好ましい。
【００３０】
触媒担持体（Ａ）中の酸化珪素や酸化アルミニウムの嵩密度は０．０４〜０．５ｇ／ｍＬであることが好ましい。酸化珪素を使用する場合は、０．０４〜０．１ｇ／ｍＬであることがさらに好ましい。
【００３１】
嵩密度とは、脱気や造粒等の嵩を低下させる処理を行う前の嵩密度であり、ＪＩＳ−Ｋ−５１０１に準拠した測定による値である。
【００３２】
触媒担持体（Ａ）の酸化珪素や酸化アルミニウムのＢＥＴ比表面積は５０〜１０００ｍ2／ｇであることが好ましく、１５０〜３５０ｍ2／ｇであることがさらに好ましい。
【００３３】
触媒担持体（Ａ）は触媒の触媒作用を強化する働きを有する助触媒が含まれていることが好ましい。例えば、マンガン、モリブデン、タングステンが含まれていることが好ましい。特に好ましいのはマンガンやモリブデンである。これらを触媒担持体（Ａ）中に含ませることで、触媒活性や触媒寿命を向上させることができる。これらの助触媒は単体であっても複数含んでも良い。
【００３４】
触媒担持体（Ａ）中の助触媒の含有量は、マグネシウムの含有量を１００モル％とした場合、５〜１００モル％であることが好ましく、５〜３０モル％であることがさらに好ましい。
【００３５】
触媒担持体（Ａ）に使用するマンガン塩やモリブデン塩として、従来公知の様々な塩を使用することができる。例えば、酢酸マンガン（II）四水和物、炭酸マンガン（II） n水和物、塩化マンガン（II）四水和物、硝酸マンガン（II）六水和物、酸化マンガン（IV）、硫酸マンガン（II）五水和物、モリブデン酸アンモニウム、モリブデン、モリブデン酸カリウム、七モリブデン酸六アンモニウム四水和物、塩化モリブデン（V）、酸化モリブデン（VI）、硫化モリブデン（IV）、タングステン酸アンモニウムパラ五水和物、タングステン酸カリウム、タングステン（VI）酸ナトリウム二水和物、タングステン、酸化タングステン（VI）などが挙げられる。特に、酢酸マンガン（II）四水和物、炭酸マンガン（II） n水和物、モリブデン酸アンモニウム、酸化モリブデン（VI）が好ましい。
【００３６】
触媒担持体（Ａ）の原料は均一に混合されることが好ましい。混合は湿式であっても乾式であっても良いが、水に不溶性の塩を使用する場合は乾式の混合が好ましい。湿式で原料を混合した場合は１００〜２００℃の範囲で乾燥した後、混合することが好ましい。
【００３７】
触媒担持体（Ａ）は水分が少ないことが好ましい。触媒担持体（Ａ）を１００質量％とした時、水分が５質量％以下であることが好ましく、３質量％以下であることが好ましい。触媒担持体（Ａ）中の水分量は、例えば、加熱乾燥式水分計（ＭＳ−７０、株式会社エー・アンド・デイ社）を使用して測定することができる。
【００３８】
触媒担持体（Ａ）の粒子径は小さいものが好ましい。具体的には粒子径Ｄ５０（μｍ）が１〜１０μｍであり、１〜５μｍであることが好ましい。また、粒子径Ｄ９０（μｍ）が５〜７０μｍであることが好ましく、５〜１５μｍであることがさらに好ましい。また、粒子径Ｄ１０（μｍ）は１μｍ以下であることが好ましい。
【００３９】
触媒担持体（Ａ）の粒子径Ｄ５０（μｍ）、粒子径Ｄ９０（μｍ）は次のように求められる。まず、レーザー回折式乾式粒度分布測定装置によって触媒担持体（Ａ）の粒子径を測定する。測定結果における累積分布５０ｖｏｌ％の時の粒子径を粒子径Ｄ５０（μｍ）、累積分布９０ｖｏｌ％の時の粒子径を粒子径Ｄ９０（μｍ）として算出することができる。
【００４０】
触媒担持体（Ａ）の粒子径を小さくする方法としては、従来公知の様々な方法を使用することができる。その中でも、圧縮力、衝撃力、せん断力や摩擦力を触媒担持体（Ａ）に加えることができる粉砕機を使用することが好ましい。
【００４１】
粉砕機とは圧縮力、衝撃力、せん断力や摩擦力などの力を試料に加えて試料を微細化する装置である。微細化するための装置としては乳鉢、ピンミル、ハンマーミル、パルペライザー、アトライター、ジェットミル、カッターミル、ボールミル、ビーズミル、コロイドミル、コニカルミル、ディスクミル、エッジミル、ワンダークラッシャー、振動ミル、超音波ホモジナイザー等の粉砕機を使用することができる。好ましくは、触媒粒子の複合化、メカニカルアロイングおよびアモルファス化が進みやすいアトライター、ピンミル、ハンマーミル、ジェットミル、カッターミル、ボールミル、ビーズミル、ワンダークラッシャー、振動ミルである。特に好ましくは、粉砕メディアとしてビーズを用いるアトライター、ボールミル、ビーズミル、振動ミルである。
【００４２】
粉砕メディアとしてのビーズは従来公知の様々なものを使用することができる。例えば、スチールビーズ、ジルコニアビーズ、アルミナビーズ、ガラスビーズである。中でも、比重の大きいスチールビーズや硬度の高いジルコニアビーズを使用することが好ましい。
【００４３】
ビーズの径は従来公知の様々なものを使用することができるが、作業性の観点から直径１〜１０ｍｍのビーズを使用することが好ましい。２〜５ｍｍのビーズを使用することがさらに好ましい。
【００４４】
（２）カーボンナノチューブ合成用触媒（Ｂ）
カーボンナノチューブ合成用触媒（Ｂ）とは、カーボンナノチューブ（Ｃ）を得る際に使用される触媒の総称である。カーボンナノチューブ合成用触媒（Ｂ）には触媒活性種と触媒担持体（Ａ）が含まれる。
【００４５】
触媒活性種とは、カーボンナノチューブの合成に直接関与する触媒作用をもったものであればどのようなものでも良いが、通常は遷移金属が用いられる。例えば、鉄、コバルト、ニッケル、イットリウム、ロジウム、パラジウム、ランタン、セリウム、ルテニウム等が挙げられる。特に好ましいのは、鉄、コバルト、ニッケルである。本発明で使用される触媒活性種は上記の金属単体やその金属塩を含む混合物である。
【００４６】
触媒活性種の金属塩として、具体的には、クエン酸鉄（III）アンモニウム、硫酸アンモニウム鉄（II）六水和物、塩化鉄（III）六水和物、塩化鉄（II）四水和物、クエン酸鉄（III）n水和物、硝酸鉄（III）九水和物、シュウ酸鉄（II）二水和物、酸化鉄（III）、水酸化コバルト、酢酸コバルト（II）四水和物、塩基性炭酸コバルト（II）、塩化コバルト（II）、塩化コバルト（II）六水和物、硝酸コバルト（II）六水和物、酸化コバルト（II）、酸化コバルト（II, III）、ステアリン酸コバルト（II）、硫酸コバルト（II）七水和物、硫化コバルト（II）、酢酸コバルト（II）、硫酸ニッケル（II）アンモニウム六水和物、酢酸ニッケル(II)四水和物、塩化ニッケル（II）、塩化ニッケル（II）六水和物、水酸化ニッケル（II）、硝酸ニッケル（II）六水和物、酸化ニッケル（II）、硫酸ニッケル（II）六水和物等が挙げられる。特に好ましいのは、水酸化コバルト、酢酸コバルト（II）四水和物、クエン酸鉄（III）n水和物、硝酸鉄（III）九水和物である。
【００４７】
カーボンナノチューブ合成用触媒（Ｂ）中の鉄、コバルトおよび／またはニッケルとマグネシウムの合計１００モル％に対する鉄、コバルトおよび／またはニッケルの含有割合は２０〜８０モル％であることが好ましく、３０〜７０モル％であることがより好ましい。
【００４８】
カーボンナノチューブ合成用触媒（Ｂ）は触媒活性種と触媒担持体（Ａ）を均一に混合および／または粉砕して作製されることが好ましい。混合および／または粉砕の方法としては、従来公知の様々な方法を使用することができる。混合および／または粉砕の装置としては、例えば、ヘンシェルミキサー、スーパーミキサー、ナウタミキサー、トリミックス、ハイスピードミキサー、乳鉢、ピンミル、ハンマーミル、パルペライザー、アトライター、ジェットミル、カッターミル、ボールミル、ビーズミル、コロイドミル、コニカルミル、ディスクミル、エッジミル、ワンダークラッシャー、振動ミル、超音波ホモジナイザー等を使用することができる。
【００４９】
カーボンナノチューブ合成用触媒（Ｂ）は触媒担持体（Ａ）と触媒活性種となる金属塩を混合および粉砕した後、空気中で焼成し、酸化物とされることが好ましい。
【００５０】
焼成温度は焼成時の酸素濃度によっても異なるが、酸素存在下、３００〜９００℃であることが好ましく、３００〜７５０℃であることがより好ましい。
【００５１】
カーボンナノチューブ合成用触媒（Ｂ）の粒子径D５０は１〜３０ｎｍであることが好ましく、１〜２０ｎｍがより好ましい。カーボンナノチューブ合成用触媒（Ｂ）の粒子径D５０はレーザー回折式乾式粒度分布測定装置を用いて測定することができる。
【００５２】
カーボンナノチューブ合成用触媒（Ｂ）は焼成後、固形物を粉砕し粒子径D５０を５０μｍ以下にすることが好ましい。固形物を粉砕し、粒子径を揃えることによって、均質なカーボンナノチューブ合成用触媒が得られる。
【００５３】
（３）カーボンナノチューブ（Ｃ）
カーボンナノチューブ（Ｃ）は、平面的なグラファイトを円筒状に巻いた形状を有している。カーボンナノチューブ（Ｃ）は単層カーボンナノチューブが混在するものであってもよい。単層カーボンナノチューブは一層のグラファイトが巻かれた構造を有する。カーボンナノチューブ（Ｃ）は、二又は三以上の層のグラファイトが巻かれた構造を有する。また、カーボンナノチューブ（Ｃ）の側壁はグラファイト構造でなくともよい。例えば、アモルファス構造を有する側壁を備えるカーボンナノチューブをカーボンナノチューブ（Ｃ）として用いることもできる。
【００５４】
カーボンナノチューブ（Ｃ）の形状は限定されない。かかる形状としては、針状、円筒チューブ状、魚骨状（フィッシュボーン又はカップ積層型）、トランプ状（プレートレット）及びコイル状を含む様々な形態が挙げられる。カーボンナノチューブ（Ｃ）の形態の具体例としては、例えばグラファイトウィスカー、フィラメンタスカーボン、グラファイトファイバー、極細炭素チューブ、カーボンチューブ、カーボンフィブリル、カーボンマイクロチューブ及びカーボンナノファイバーを挙げることができるが、これらに限定されない。カーボンナノチューブ（Ｃ）は、これらの単独の形態又は二種以上を組み合わせられた形態を有していてもよい。
【００５５】
本実施形態において、カーボンナノチューブ（Ｃ）の形態は、魚骨状（フィッシュボーン又はカップ積層型）、トランプ状（プレートレット）及びコイル状以外の形態であることが好ましい。
【００５６】
本実施形態のカーボンナノチューブ（Ｃ）はどのような方法で製造したカーボンナノチューブでも構わない。カーボンナノチューブ（Ｃ）は一般にレーザーアブレーション法、アーク放電法、熱ＣＶＤ法、プラズマＣＶＤ法及び燃焼法で製造できるが、これらに限定されない。例えば、酸素濃度が１体積％以下の雰囲気中、５００〜１０００℃にて、炭素源をカーボンナノチューブ合成用触媒（Ｂ）と接触反応させることでカーボンナノチューブ（Ｃ）を製造することができる。
【００５７】
カーボンナノチューブ（Ｃ）の炭素源となる原料ガスは、従来公知の任意のものを使用できる。例えば、炭素を含む原料ガスとしてメタン、エチレン、プロパン、ブタン及びアセチレンに代表される炭化水素、一酸化炭素、並びにアルコールを用いることができるが、これらに限定されない。特に使いやすさの観点から、炭化水素及びアルコールの少なくともいずれか一方を原料ガスとして用いることが望ましい。
【００５８】
必要に応じて、カーボンナノチューブ合成用触媒（Ｂ）を還元性ガス雰囲気下で活性化した後、酸素濃度１体積％以下の雰囲気中、原料ガスと触媒とを接触反応させることが好ましい。また還元性ガスと共に、原料ガスをカーボンナノチューブ合成用触媒（Ｂ）と接触反応させてもよい。酸素濃度１体積％以下の雰囲気は特に制限されないが、アルゴンガスのような希ガス及び窒素ガスに代表される不活性ガスの雰囲気が好ましい。触媒の活性化に使用する還元性ガスとしては、水素又はアンモニアを用いることができるが、これらに限定されない。還元性ガスとしては特に水素が好ましい。
【００５９】
カーボンナノチューブ（Ｃ）の平均外径は、１０ｎｍ以下であり、分散の容易さや色相の観点から、３〜１０ｎｍであることが好ましく、外径の標準偏差は４．０ｎｍ以下であり、３．５ｎｍ以下であることが好ましく、３．０ｎｍ以下であることがより好ましい。またカーボンナノチューブの平均外径をＸ[ｎｍ]、 カーボンナノチューブの外径の標準偏差をσ[ｎｍ]とした時に、Ｘ±２σ[ｎｍ]が、２．０ｎｍ≦Ｘ±２σ≦１７．０ｎｍであることが好ましく、２．５ｎｍ≦Ｘ±２σ≦１５．５ｎｍであることがさらに好ましい。
【００６０】
カーボンナノチューブ（Ｃ）の外径および平均外径は次のように求められる。まず透過型電子顕微鏡によって、カーボンナノチューブ（Ｃ）を観測するとともに撮像する。次に観測写真において、任意の３００本のカーボンナノチューブ（Ｃ）を選び、それぞれの外径を計測する。次に外径の数平均としてカーボンナノチューブ（Ｃ）の平均外径（ｎｍ）を算出する。
【００６１】
カーボンナノチューブ（Ｃ）の繊維長は、分散の容易さの観点及び色相の観点から、０．１〜１５０μｍが好ましく、１〜１０μｍがより好ましい。
【００６２】
カーボンナノチューブ（Ｃ）の炭素純度はカーボンナノチューブ（Ｃ）中の炭素原子の含有率（質量％）で表される。炭素純度はカーボンナノチューブ（Ｃ）１００質量％に対して、８５質量％以上が好ましく、９０質量％以上がより好ましく、９５質量％以上がさらに好ましい。
【００６３】
本実施形態では、カーボンナノチューブ（Ｃ）は、通常二次粒子として存在している。この二次粒子の形状は、例えば一般的な一次粒子であるカーボンナノチューブ（Ｃ）が複雑に絡み合っている状態でもよい。カーボンナノチューブ（Ｃ）を直線状にしたものの集合体であってもよい。直線状のカーボンナノチューブ（Ｃ）の集合体である二次粒子は、絡み合っているものと比べるとほぐれ易い。また直線状のものは、絡み合っているものに比べると分散性が良いのでカーボンナノチューブ（Ｃ）として好適に利用できる。
【００６４】
カーボンナノチューブ（Ｃ）は、表面処理を行ったカーボンナノチューブでもよい。またカーボンナノチューブ（Ｃ）は、カルボキシル基に代表される官能基を付与させたカーボンナノチューブ誘導体であってもよい。また、有機化合物、金属原子、又はフラーレンに代表される物質を内包させたカーボンナノチューブ（Ｃ）も用いることができる。
【００６５】
カーボンナノチューブ（Ｃ）は比較的層数の少ないカーボンナノチューブであることが好ましい。特に粉末Ｘ線回折分析を行った時に回折角２θ＝２５°±２°にピークが存在し、そのピークの半価幅が３．０°〜５．０°であることが好ましく、４．０°〜４．８°であることがより好ましい。カーボンナノチューブ（Ｃ）の層構成は下記方法で粉末Ｘ線回折分析することにより解析することができる。
【００６６】
カーボンナノチューブ（Ｃ）の半価幅は次のように求められる。まず、カーボンナノチューブ（Ｃ）を所定のサンプルホルダーに表面が平らになるように詰め、粉末Ｘ線回折分析装置にセットし、５°から８０°までＸ線源の照射角度を変化させ測定する。Ｘ線源としては例えばＣｕＫα線が用いられる。ステップ幅は０．０１０°、計測時間は１．０秒である。その時にピークが現れる回折角２θを読み取ることでカーボンナノチューブ（Ｃ）の評価が可能である。グラファイトでは通常２θが２６°付近にピークが検出され、これが層間回折によるピークであることが知られている。カーボンナノチューブ（Ｃ）もグラファイト構造を有するため、この付近にグラファイト層間回折によるピークが検出される。ただし、カーボンナノチューブは円筒構造であるために、その値はグラファイトとは異なってくる。その値２θが２５°±２°の位置にピークが出現することで単層ではなく、多層構造を有している組成物を含んでいることが判断できる。この位置に出現するピークは多層構造の層間回折によるピークであるため、カーボンナノチューブ（Ｃ）の層数を判断することが可能となる。単層カーボンナノチューブは層数が１枚しかないので、単層カーボンナノチューブのみでは２５°±２°の位置にピークは出現しない。しかしながら、単層カーボンナノチューブであっても、１００％単層カーボンナノチューブということはなく、多層カーボンナノチューブ等が混入している場合は２θが２５°±２°の位置にピークが出現する場合がある。
【００６７】
カーボンナノチューブ（Ｃ）は２θが２５°±２°の位置にピークが出現する。また粉末Ｘ線回折分析により検出される２５°±２°のピークの半価幅からも層構成を解析することができる。すなわち、このピークの半価幅が小さいほどカーボンナノチューブ（Ｃ）の層数が多いと考えられる。逆にこのピークの半価幅が大きいほど、カーボンナノチューブの層数が少ないと考えられる。
【００６８】
カーボンナノチューブ（Ｃ）のＧ／Ｄ比は２．０〜０．３であることが好ましく、１．０〜０．５であることがより好ましい。カーボンナノチューブ（Ｃ）のＧ／Ｄ比はラマン分光分析法により求められる。
【００６９】
ラマン分光分析法で使用するレーザー波長は種々あるが、ここでは５３２ｎｍおよび６３２ｎｍを利用する。ラマンスペクトルにおいて１５９０ｃｍ-1付近に見られるラマンシフトは、グラファイト由来のＧバンドと呼ばれ、１３５０ｃｍ-1付近に見られるラマンシフトはアモルファスカーボンやグラファイトの欠陥に由来のＤバンドと呼ばれる。このＧ／Ｄ比が高いカーボンナノチューブほど、グラファイト化度が高い。
【００７０】
また、ラマンスペクトルの１５０〜３５０ｃｍ-1はＲＢＭ（ラジアルブリージングモード）と呼ばれ、この領域に観測されるピークはカーボンナノチューブ外径と次のような相関があり、カーボンナノチューブの外径を見積もることが可能である。カーボンナノチューブの外径をｄ（ｎｍ）、ラマンシフトをν（ｃｍ-1）とすると、ｄ＝２４８／νが成り立つ。これから勘案すると波長５３２ｎｍのラマン分光分析で１４０ｃｍ-1、１６０ｃｍ-1、１８０ｃｍ-1、２１０ｃｍ-1、２７０ｃｍ-1、３２０ｃｍ-1にピークが観測されることは、つまり１．７７ｎｍ、１．５５ｎｍ、１．３８ｎｍ、１．１８ｎｍ、０．９２ｎｍ、０．７８ｎｍの外径を有するカーボンナノチューブの存在を示唆している。
【００７１】
測定条件によってラマン分光分析の波数は変動することがあるため、ここで規定する波数は波数±１０ｃｍ-1で規定するものとする。
【００７２】
（４）樹脂組成物（Ｄ）
【００７３】
本実施形態の樹脂組成物（Ｄ）は少なくともカーボンナノチューブ（Ｃ）と樹脂（Ｅ）とを含む。
【００７４】
本実施形態の樹脂組成物（Ｄ）を得るには、カーボンナノチューブ（Ｃ）及び樹脂（Ｅ）を溶媒中に分散させる処理を行うことが好ましい。かかる処理を行うために使用される機材は特に限定されない。機材として例えば、ペイントコンディショナー（レッドデビル社製）、ボールミル、サンドミル（シンマルエンタープライゼス社製「ダイノーミル」）、アトライター、パールミル（アイリッヒ社製「ＤＣＰミル」）、超音波ホモジナイザー（Ａｄｖａｎｃｅｄ  Ｄｉｇｉｔａｌ  Ｓｏｎｉｆｅｒ（登録商標）、ＭＯＤＥＬ ４５０ＤＡ、ＢＲＡＮＳＯＮ社製）、コボールミル、バスケットミル、ホモミキサー、ホモジナイザー（エム・テクニック社製「クレアミックス」）、湿式ジェットミル（ジーナス社製「ジーナスＰＹ」、ナノマイザー社製「ナノマイザー」）、フーバーマーラー、３本ロールミル、及びエクストルーダーが挙げられるが、これらに限定されない。
【００７５】
また、樹脂組成物（Ｄ）を得るために高速攪拌機を使用することもできる。高速攪拌機として、例えば、ホモディスパー（ＰＲＩＭＩＸ社製）、フィルミックス（ＰＲＩＭＩＸ社製）、ディゾルバー（井上製作所社製）及びハイパーＨＳ（アシザワ・ファインテック社製）が挙げられるが、これらに限定されない。
【００７６】
樹脂組成物（Ｄ）に分散剤を含んでも良い。分散剤としては、界面活性剤、樹脂型分散剤または有機顔料誘導体を使用することができる。界面活性剤は主にアニオン性、カチオン性、ノニオン性及び両性に分類される。カーボンナノチューブ（Ｃ）の分散に要求される特性に応じて適宜好適な種類の分散剤を、好適な配合量で使用することができる。分散剤として好ましいのは樹脂型分散剤である。
【００７７】
アニオン性界面活性剤を選択する場合、その種類は特に限定されない。具体的には脂肪酸塩、ポリスルホン酸塩、ポリカルボン酸塩、アルキル硫酸エステル塩、アルキルアリールスルホン酸塩、アルキルナフタレンスルホン酸塩、ジアルキルスルホン酸塩、ジアルキルスルホコハク酸塩、アルキルリン酸塩、ポリオキシエチレンアルキルエーテル硫酸塩、ポリオキシエチレンアルキルアリールエーテル硫酸塩、ナフタレンスルホン酸ホルマリン縮合物、ポリオキシエチレンアルキルリン酸スルホン酸塩、グリセロールボレイト脂肪酸エステル及びポリオキシエチレングリセロール脂肪酸エステルが挙げられるが、これらに限定されない。さらに、具体的にはドデシルベンゼンスルホン酸ナトリウム、ラウリル酸硫酸ナトリウム、ポリオキシエチレンラウリルエーテル硫酸ナトリウム、ポリオキシエチレンノニルフェニルエーテル硫酸エステル塩及びβ−ナフタレンスルホン酸ホルマリン縮合物のナトリウム塩が挙げられるが、これらに限定されない。
【００７８】
またカチオン性活性剤としては、アルキルアミン塩類及び第四級アンモニウム塩類がある。具体的にはステアリルアミンアセテート、トリメチルヤシアンモニウムクロリド、トリメチル牛脂アンモニウムクロリド、ジメチルジオレイルアンモニウムクロリド、メチルオレイルジエタノールクロリド、テトラメチルアンモニウムクロリド、ラウリルピリジニウムクロリド、ラウリルピリジニウムブロマイド、ラウリルピリジニウムジサルフェート、セチルピリジニウムブロマイド、４−アルキルメルカプトピリジン、ポリ（ビニルピリジン）−ドデシルブロマイド及びドデシルベンジルトリエチルアンモニウムクロリドが挙げられるが、これらに限定されない。また両性界面活性剤としては、アミノカルボン酸塩が挙げられるが、これらに限定されない。
【００７９】
またノニオン性活性剤としては、ポリオキシエチレンアルキルエーテル、ポリオキシアルキレン誘導体、ポリオキシエチレンフェニルエーテル、ソルビタン脂肪酸エステル、ポリオキシエチレンソルビタン脂肪酸エステル及びアルキルアリルエーテルが挙げられるが、これらに限定されない。具体的にはポリオキシエチレンラウリルエーテル、ソルビタン脂肪酸エステル及びポリオキシエチレンオクチルフェニルエーテルが挙げられるが、これらに限定されない。
【００８０】
選択される界面活性剤は単独の界面活性剤に限定されない。このため二種以上の界面活性剤を組み合わせて使用することも可能である。例えばアニオン性界面活性剤及びノニオン性界面活性剤の組み合わせ、又はカチオン性界面活性剤及びノニオン性界面活性剤の組み合わせが利用できる。その際の配合量は、前述した通りそれぞれの界面活性剤成分に対して好適な配合量とすることが好ましい。組み合わせとしてはアニオン性界面活性剤及びノニオン性界面活性剤の組み合わせが好ましい。アニオン性界面活性剤はポリカルボン酸塩であることが好ましい。ノニオン性界面活性剤はポリオキシエチレンフェニルエーテルであることが好ましい。
【００８１】
また樹脂型分散剤として具体的には、ポリウレタン；ポリアクリレートのポリカルボン酸エステル；不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩及び水酸基含有ポリカルボン酸エステル並びにこれらの変性物；低級アルキレンイミンの重合体及び遊離のカルボキシル基を有するポリエステルとの反応により形成されたアミド又はその塩の油性分散剤；（メタ）アクリル酸−スチレン共重合体、（メタ）アクリル酸−（メタ）アクリル酸エステル共重合体、スチレン−マレイン酸共重合体、ポリビニルアルコール及びポリビニルピロリドンに代表される水溶性樹脂又は水溶性高分子化合物；ポリエステル系樹脂；変性ポリアクリレート系樹脂；エチレンオキサイド／プロピレンオキサイド付加化合物；並びにリン酸エステル系樹脂が用いられるが、これらに限定されない。これらは単独又は二種以上を混合して用いることができるが、必ずしもこれらに限定されるものではない。
【００８２】
上記分散剤のうち、ポリカルボン酸のような酸性官能基を有する高分子分散剤が好ましい。これは、かかる高分子分散剤が、少ない添加量で分散組成物の粘度を低下させ、また分散組成物の分光透過率を高めることによる。樹脂型分散剤は、カーボンナノチューブ（Ｃ）に対して３〜３００質量％程度使用することが好ましい。また成膜性の観点から５〜１００質量％程度使用することがより好ましい。
【００８３】
市販の樹脂型分散剤としては、ビックケミー・ジャパン社製のＡＮＴＩ−ＴＥＲＲＡ（登録商標）−Ｕ／Ｕ１００、ＡＮＴＩ−ＴＥＲＲＡ（登録商標）―２０４、ＡＮＴＩ−ＴＥＲＲＡ（登録商標）―２５０＊、ＤＩＳＰＥＲＢＹＫ（登録商標）、ＤＩＳＰＥＲＢＹＫ（登録商標）−１０２、ＤＩＳＰＥＲＢＹＫ（登録商標）−１０３、ＤＩＳＰＥＲＢＹＫ（登録商標）−１０６、ＤＩＳＰＥＲＢＹＫ（登録商標）−１０８、ＤＩＳＰＥＲＢＹＫ（登録商標）−１０９、ＤＩＳＰＥＲＢＹＫ（登録商標）−１１０／１１１、ＤＩＳＰＥＲＢＹＫ（登録商標）−１１８＊、ＤＩＳＰＥＲＢＹＫ（登録商標）−１４０、ＤＩＳＰＥＲＢＹＫ（登録商標）−１４２、ＤＩＳＰＥＲＢＹＫ（登録商標）−１４５、ＤＩＳＰＥＲＢＹＫ（登録商標）−１６１、ＤＩＳＰＥＲＢＹＫ（登録商標）−１６２／１６３、ＤＩＳＰＥＲＢＹＫ（登録商標）−１６４、ＤＩＳＰＥＲＢＹＫ（登録商標）−１６７、ＤＩＳＰＥＲＢＹＫ（登録商標）−１６８、ＤＩＳＰＥＲＢＹＫ（登録商標）−１７０／１７１、ＤＩＳＰＥＲＢＹＫ（登録商標）−１７４、ＤＩＳＰＥＲＢＹＫ（登録商標）−１８０、ＤＩＳＰＥＲＢＹＫ（登録商標）−１８２、ＤＩＳＰＥＲＢＹＫ（登録商標）−１８４、ＤＩＳＰＥＲＢＹＫ（登録商標）−１８５、ＤＩＳＰＥＲＢＹＫ（登録商標）−１８７、ＤＩＳＰＥＲＢＹＫ（登録商標）−１９０、ＤＩＳＰＥＲＢＹＫ（登録商標）−１９１、ＤＩＳＰＥＲＢＹＫ（登録商標）−１９２、ＤＩＳＰＥＲＢＹＫ（登録商標）−１９３、ＤＩＳＰＥＲＢＹＫ（登録商標）−１９４Ｎ＊、ＤＩＳＰＥＲＢＹＫ（登録商標）−１９８＊、ＤＩＳＰＥＲＢＹＫ（登録商標）−１９９＊、ＤＩＳＰＥＲＢＹＫ（登録商標）−２０００、ＤＩＳＰＥＲＢＹＫ（登録商標）−２００１、ＤＩＳＰＥＲＢＹＫ（登録商標）−２００８、ＤＩＳＰＥＲＢＹＫ（登録商標）−２００９、ＤＩＳＰＥＲＢＹＫ（登録商標）−２０１０、ＤＩＳＰＥＲＢＹＫ（登録商標）−２０１２＊、ＤＩＳＰＥＲＢＹＫ（登録商標）−２０１３＊、ＤＩＳＰＥＲＢＹＫ（登録商標）−２０１５、ＤＩＳＰＥＲＢＹＫ（登録商標）−２０２２＊、ＤＩＳＰＥＲＢＹＫ（登録商標）−２０２５、ＤＩＳＰＥＲＢＹＫ（登録商標）−２０５０、ＤＩＳＰＥＲＢＹＫ（登録商標）−２０９６、ＤＩＳＰＥＲＢＹＫ（登録商標）−２１５０、ＤＩＳＰＥＲＢＹＫ（登録商標）−２１５２＊、ＤＩＳＰＥＲＢＹＫ（登録商標）−２１５５、ＤＩＳＰＥＲＢＹＫ（登録商標）−２１６３、ＤＩＳＰＥＲＢＹＫ（登録商標）−２１６４、ＤＩＳＰＥＲＢＹＫ（登録商標）−２２００＊、ＢＹＫ（登録商標）−Ｐ１０４／Ｐ１０４Ｓ、ＢＹＫ（登録商標）−Ｐ１０５、ＢＹＫ（登録商標）−９０７６、ＢＹＫ（登録商標）−９０７７、ＢＹＫ（登録商標）−２２０Ｓ、日本ルーブリゾール社製ＳＯＬＳＰＥＲＳＥ−３０００、５０００、９０００、１１２００、１２０００、１３２４０、１３６５０、１３９４０、１６０００、１７０００、１８０００、２００００、２１０００、２４０００ＧＲ、２６０００、２７０００、２８０００、３２０００、３２５００、３２５５０、３２６００、３３０００、３４７５０、３５１００、３５２００、３６０００、３６６００、３７５００、３８５００、３９０００、４１０００、４１０９０、４３０００、４４０００、４６０００、４７０００、５３０９５、５５０００、５６０００、７１０００及び７６５００、ＢＡＳＦ社製のＤｉｓｐｅｘ（登録商標）ＵｌｔｒａＰＡ４５５０、Ｄｉｓｐｅｘ（登録
商標）ＵｌｔｒａＰＡ４５６０、Ｄｉｓｐｅｘ（登録商標）ＵｌｔｒａＰＸ４５７５、Ｄ
ｉｓｐｅｘ（登録商標）ＵｌｔｒａＰＸ４５８５、Ｅｆｋａ（登録商標）ＦＡ４６０８、
Ｅｆｋａ（登録商標）ＦＡ４６２０、Ｅｆｋａ（登録商標）ＦＡ４６４４、Ｅｆｋａ（登録商標）ＦＡ４６５４、Ｅｆｋａ（登録商標）ＦＡ４６６３、Ｅｆｋａ（登録商標）ＦＡ４６６５、Ｅｆｋａ（登録商標）ＦＡ４６６６、Ｅｆｋａ（登録商標）ＦＡ４６７２、Ｅｆｋａ（登録商標）ＦＡ４６７３、Ｅｆｋａ（登録商標）ＰＡ４４００、Ｅｆｋａ（登録商標）ＰＡ４４０１、Ｅｆｋａ（登録商標）ＰＡ４４０３、Ｅｆｋａ（登録商標）ＰＡ４４５０、Ｅｆｋａ（登録商標）ＰＵ４０６３、Ｅｆｋａ（登録商標）ＰＸ４３００、Ｅｆｋａ（登録商標）ＰＸ４３１０、Ｅｆｋａ（登録商標）ＰＸ４３２０、Ｅｆｋａ（登録商標）ＰＸ４３３０、Ｅｆｋａ（登録商標）ＰＸ４３４０、Ｅｆｋａ（登録商標）ＰＸ４７００、Ｅｆｋａ（登録商標）ＰＸ４７０１、Ｅｆｋａ（登録商標）ＰＸ４７３１、Ｅｆｋａ（登録商標）ＰＸ４７３２、Ｄｉｓｐｅｘ（登録商標）ＵｌｔｒａＰＡ４５５０、Ｅｆｋａ（登録商標）ＰＡ４５６０、Ｅｆｋａ（登録商標）ＰＸ４５７５、Ｅｆｋａ（登録商標）ＰＸ４５８５、Ｅｆｋａ（登録商標）ＦＡ４６００、Ｅｆｋａ（登録商標）ＦＡ４６０１、Ｅｆｋａ（登録商標）ＦＡ４６０８、Ｅｆｋａ（登録商標）ＦＡ４６２０、Ｅｆｋａ（登録商標）ＦＡ４６４４、Ｅｆｋａ（登録商標）ＦＡ４６５４、Ｅｆｋａ（登録商標）ＦＡ４６６３、Ｅｆｋａ（登録商標）ＦＡ４６６５、Ｅｆｋａ（登録商標）ＦＡ４６６６、Ｅｆｋａ（登録商標）ＦＡ４６７２、Ｅｆｋａ（登録商標）ＦＡ４６７３、Ｅｆｋａ（登録商標）ＰＡ４４００、Ｅｆｋａ（登録商標）ＰＡ４４０１、Ｅｆｋａ（登録商標）ＰＡ４４０３、Ｅｆｋａ（登録商標）ＰＡ４４５０、Ｅｆｋａ（登録商標）ＰＵ４０６３、Ｅｆｋａ（登録商標）ＰＸ４３００、Ｅｆｋａ（登録商標）ＰＸ４３１０、Ｅｆｋａ（登録商標）ＰＸ４３２０、Ｅｆｋａ（登録商標）ＰＸ４３３０、Ｅｆｋａ（登録商標）ＰＸ４３４０、Ｅｆｋａ（登録商標）ＰＸ４７００、Ｅｆｋａ（登録商標）ＰＸ４７０１、Ｅｆｋａ（登録商標）ＰＸ４７３１、Ｅｆｋａ（登録商標）ＰＸ４７３２、共栄社化学社製のフローレンＤＯＰＡ−１５Ｂ、フローレンＤＯＰＡ−１５ＢＨＦＳ、フローレンＤＯＰＡ−１７ＨＦ、フローレンＤＯＰＡ−２２、フローレンＤＯＰＡ−３５、フローレンＧ−７００、フローレンＧ−８２０ＸＦ、フローレンＧＷ−１５００、フローレンＧ−１００ＳＦ、フローレンＡＦ−１０００、フローレンＡＦ−１００５、フローレンＫＤＧ−２４００、フローレンＤ−９０並びに味の素ファインテクノ社製のアジスパーＰＡ１１１、ＰＮ４１１、ＰＢ８２１、ＰＢ８２２、ＰＢ８２４、ＰＢ８８１が挙げられるが、これらに限定されない。
【００８４】
有機顔料誘導体としては下記一般式（２）で表される酸性官能基を有する有機色素誘導体及び、下記一般式（１）で表される酸性官能基を有するトリアジン誘導体が挙げられる。
一般式（１）
【００８５】
【化１】
2019005721.tif 000003
【００８６】
式中の記号は下記の意味を表す。
Ｑ1；有機色素残基、アントラキノン残基、置換基を有していてもよい複素環、または置換基を有していてもよい芳香族環
Ｒ1：−Ｏ−Ｒ2、−ＮＨ−Ｒ2、ハロゲン基、−Ｘ1−Ｒ3、−Ｘ2−Ｙ1−Ｚ1（Ｒ2は水素原子または置換基を有していてもよいアルキル基、アルケニル基を表す。）
Ｘ1；−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−または−Ｘ3−Ｙ1−Ｘ4−（Ｘ3及びＸ4はそれぞれ独立に−ＮＨ−または−Ｏ−を表す。）
Ｘ2；−ＣＯＮＨ−、−ＳＯ2ＮＨ−、−ＣＨ2ＮＨ−、−ＮＨＣＯ−または−ＮＨＳＯ2−
Ｙ1；炭素数１〜２０で構成された置換基を有してもよいアルキレン基、あるいは置換基を有してもよいアルケニレン基、あるいは置換基を有してもよいアリーレン基
Ｚ1；−ＳＯ3Ｍ、−ＣＯＯＭ（Ｍは１〜３価のカチオンの１当量を表す。）
【００８７】
上記一般式（１）のＱ1における有機色素残基としてはフタロシアニン系色素、アゾ系色素、キナクリドン系色素、ジオキサジン系色素、アントラピリミジン系色素、アンサンスロン系色素、インダンスロン系色素、フラバンスロン系色素、トリフェニルメタン系色素等の顔料または染料が挙げられる。
【００８８】
上記一般式（１）のＱ1における複素環または芳香族環としては例えば、チオフェン、フラン、ピリジン、ピラゾール、ピロール、イミダゾール、イソインドリン、イソインドリノン、ベンズイミダゾロン、ベンズチアゾール、ベンズトリアゾール、インドール、キノリン、カルバゾール、アクリジン、ベンゼン、ナフタレン、アントラセン、フルオレン、フェナントレン等が挙げられる。
【００８９】
一般式（２）
Ｑ2−（−Ｘ5−Ｚ2）n
式中の記号は下記の意味を表す。
Ｑ2；有機色素残基またはアントラキノン残基
Ｘ5；直接結合、−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−または−Ｘ6−Ｙ2−Ｘ7−（Ｘ6及びＸ7はそれぞれ独立に−ＮＨ−または−Ｏ−を表し、Ｙ2は置換基を有していてもよいアルキレン基またはアリーレン基を表す。）
Ｚ2；−ＳＯ3Ｍ、−ＣＯＯＭ（Ｍは１〜３価のカチオンの１当量を表す。）
ｎ；１〜４の整数
【００９０】
上記一般式（２）のＱ2における有機色素残基としてはフタロシアニン系色素、アゾ系色素、キナクリドン系色素、ジオキサジン系色素、アントラピリミジン系色素、アンサンスロン系色素、インダンスロン系色素、フラバンスロン系色素、ペリレン系色素、ペリノン系色素、チオインジコ系色素、イソインドリノン系色素、トリフェニルメタン系色素等の顔料または染料が挙げられる。
【００９１】
樹脂組成物（Ｄ）を得るのに用いる溶媒は特に限定されない。溶媒として、水系溶媒及び有機系溶媒のいずれも用いることができる。
【００９２】
水系溶媒とは水または水を含む溶媒である。水を含む溶媒としては、水溶性液体を使用することができる。具体的な水溶性液体の例としては、例えば、アセトアルデヒド、酸化プロピレン、アセトン、ピリジン、メチルアルコール、エチルアルコール、ｎ−プロピルアルコール、イソプロピルアルコール、酢酸、プロピオン酸、アクリル酸、エチレングリコール、グリセリン等に代表される水溶性の引火性液体が挙げられる。
【００９３】
有機系溶媒の中では、沸点が５０〜２５０℃の有機系溶媒が用いやすい。かかる有機系溶媒は塗工時の作業性や硬化前後の乾燥性に優れる。具体的な溶媒の例としては、メタノール、エタノール及びイソプロピルアルコールに代表されるアルコール系溶媒；アセトン、ブチルジグリコールアセテート及びＭＥＫ（メチルエチルケトン）に代表されるケトン系溶媒；酢酸エチル及び酢酸ブチルに代表されるエステル系溶媒；ジブチルエーテル、エチレングリコール及びモノブチルエーテルに代表されるエーテル系溶媒；並びにＮ−メチル−２−ピロリドンに代表される双極性非プロトン溶媒が挙げられるが、これらに限定されない。これらの溶媒は、単独あるいは二種以上を混合して用いることもできる。
【００９４】
また、トルエン、キシレン、ソルベッソ＃１００（東燃ゼネラル社製）及びソルベッソ＃１５０（東燃ゼネラル社製）に代表される芳香族炭化水素系溶媒；ヘキサン、ヘプタン、オクタン及びデカンに代表される脂肪族炭化水素系溶媒；又はセロソルブアセテート、エチルセロソルブ、ブチルセロソルブに代表されるアミド系溶媒を用いることもできる。これらの溶媒も単独であるいは二種以上を混合して、用いることができる。
【００９５】
また前記溶媒には必要に応じて、本実施形態の目的を阻害しない範囲で添加剤を適宜配合することができる。添加剤としては例えば顔料、濡れ浸透剤、皮張り防止剤、紫外線吸収剤、酸化防止剤、架橋剤、防腐剤、防カビ剤、粘度調整剤、ｐＨ調整剤、レベリング剤及び消泡剤が挙げられるが、これらに限定されない。
（５）樹脂（Ｅ）
【００９６】
樹脂（Ｅ）は、天然樹脂及び合成樹脂から選ばれる。樹脂（Ｅ）は単独の樹脂でもよい。樹脂（Ｅ）として天然樹脂及び合成樹脂から二種以上の樹脂を選択してもよい。二種以上の樹脂は組み合わせて使用することができる。
【００９７】
天然樹脂としては、天然ゴム、ゼラチン、ロジン、セラック、多糖類及びギルソナイトが挙げられるが、これらに限定されない。また、合成樹脂としては、フェノール樹脂、アルキッド樹脂、石油樹脂、ビニル系樹脂、オレフィン樹脂、合成ゴム、ポリエステル、ポリアミド樹脂、アクリル樹脂、スチレン樹脂、エポキシ樹脂、メラミン樹脂、ウレタン樹脂、アミノ樹脂、アミド樹脂、イミド樹脂、フッ素系樹脂、フッ化ビニリデン樹脂、塩化ビニル樹脂、ＡＢＳ樹脂、ポリカーボネート、シリコーン系樹脂、ニトロセルロース、ロジン変性フェノール樹脂及びロジン変性ポリアミド樹脂が挙げられるがこれらに限定されない。
【００９８】
これらの樹脂のうち、耐光性の観点からアクリル樹脂及びポリエステル樹脂の少なくともいずれか一方が含まれていることが好ましい。
【００９９】
エマルジョン塗料に用いられる水溶性樹脂としては、酸価が２０〜７０ｍｇＫＯＨ／ｇであるとともに、水酸基価が２０〜１６０ｍｇＫＯＨ／ｇである水溶性樹脂が好ましい。具体的には、ポリエステル樹脂、アクリル樹脂、ポリウレタン樹脂が特に水溶性樹脂として好適に用いられる。ポリエステル樹脂は、多価アルコール及び多塩基酸を原料として用いた樹脂である。ポリエステル樹脂の酸価は２０〜７０ｍｇＫＯＨ／ｇ、好ましくは２５〜６０ｍｇＫＯＨ／ｇ、特に好ましくは３０〜５５ｍｇＫＯＨ／ｇである。ポリエステル樹脂の水酸基価は２０〜１６０ｍｇＫＯＨ／ｇ、好ましくは８０〜１３０ｍｇＫＯＨ／ｇである。
【０１００】
本実施形態において、酸価とは樹脂１ｇに含有する遊離脂肪酸、樹脂酸などを中和するのに必要な水酸化カリウムの質量（ｍｇ）をいう。また、水酸基価とは樹脂１ｇをアセチル化させたとき、水酸基と結合した酢酸を中和するのに必要とする水酸化カリウムのｍｇをいう。また、水酸基価は、ヒドロキシル価ともいう。
【０１０１】
なお、本実施形態において、樹脂の酸価及び水酸基価の測定はＪＩＳ  Ｋ−００７０の方法に準じて行うことができる。
【０１０２】
水溶性ポリエステル樹脂は、公知のエステル化反応によって容易に得ることができる。水溶性ポリエステル樹脂は、多価アルコール及び多塩基酸を原料として製造された樹脂である。原料は通常のポリエステル樹脂を構成する化合物でよい。必要に応じ水溶性ポリエステル樹脂に油脂類を追加してもよい。
【０１０３】
上記多価アルコールとしては、例えば、エチレングリコール、１，２−プロピレングリコール、１，３−プロピレングリコール、１，３−ブチレングリコール、１，４−ブタンジオール、１，６−ヘキサンジオール、ジエチレングリコール、ジプロピレングリコール、ネオペンチルグリコール、トリエチレングリコール、水素化ビスフェノールＡ、グリセリン、トリメチロールエタン、トリメチロールプロパン、ペンタエリトリット及びジペンタエリトリットが挙げられるがこれらに限定されない。これらの多価アルコールを単独で用いてもよいし、二種以上を組み合わせて用いてもよい。該多塩基酸としては、例えば、無水フタル酸、イソフタル酸、テレフタル酸、無水コハク酸、アジピン酸、アゼライン酸、セバシン酸、無水マレイン酸、フマル酸、イタコン酸及び無水トリメリット酸が挙げられるが、これらに限定されない。これらの多塩基酸は単独で用いてもよいし、二種以上を組み合わせて用いてもよい。油脂類としては、例えば、大豆油、椰子油、サフラワー油、ぬか油、ひまし油、きり油、あまに油及びトール油、並びにこれらから得られる脂肪酸を挙げることができるが、これらに限定されない。
【０１０４】
アクリル樹脂は、ビニル系モノマーを原料とする樹脂である。アクリル樹脂の酸価は、２０〜７０ｍｇＫＯＨ／ｇ、好ましくは２２〜５０ｍｇＫＯＨ／ｇ、特に好ましくは２３〜４０ｍｇＫＯＨ／ｇである。アクリル樹脂の水酸基価は２０〜１６０ｍｇＫＯＨ／ｇ、好ましくは８０〜１５０ｍｇＫＯＨ／ｇの水溶性樹脂である。
【０１０５】
水溶性アクリル樹脂は、公知の溶液重合法又はその他の方法によって、容易に得ることができる。水溶性アクリル樹脂はビニル系モノマーを原料として製造された樹脂である。原料は通常のアクリル樹脂を構成する化合物でよい。また上記方法において有機過酸化物は重合反応の開始剤として用いられる。
【０１０６】
ビニル系モノマーとしては、例えば、アクリル酸、メタクリル酸、イタコン酸、マレイン酸、フマル酸、クロトン酸に代表されるエチレン性不飽和カルボン酸類；メチル、エチル、プロピル、ブチル、イソブチル、ターシャリーブチル、２−エチルヘキシル、ラウリル、シクロヘキシル、ステアリルに代表される、アクリル酸又はメタクリル酸のアルキルエステル類；２−ヒドロキシエチル、２−ヒドロキシプロピル、３−ヒドロキシプロピル、分子量１０００以下のポリエチレングリコールに代表されるアクリル酸又はメタクリル酸のヒドロキシアルキルエステル類；アクリル酸又はメタクリル酸のアミド類；又はそれらのアルキルエーテル類が挙げられるが、これらに限定されない。例えば、アクリルアミド、メタクリルアミド、Ｎ−メチロールアクリルアミド、ジアセトンアクリルアミド、ジアセトンメタクリルアミド、Ｎ−メトキシメチルアクリルアミド、Ｎ−メトキシメチルメタクリルアミド及びＮ−ブトキシメチルアクリルアミドが挙げられるが、これらに限定されない。
【０１０７】
更に、エポキシ基を持つグリシジル（メタ）アクリレートが挙げられる。また第３級アミノ基を含むモノマー類も挙げられる。例えば、Ｎ，Ｎ−ジメチルアミノエチル（メタ）アクリレート、Ｎ，Ｎ−ジエチルアミノエチル（メタ）アクリレートが挙げられるが、これらに限定されない。この他、スチレン、α−メチルスチレン、ビニルトルエン及びビニルピリジンに代表される芳香族モノマー；アクリロニトリル；メタクリロニトリル；酢酸ビニル；並びにマレイン酸又はフマル酸のモノ又はジアルキルエステル類が挙げられるが、これらに限定されない。有機過酸化物としては、例えば、アシルパーオキシド類（例えば、過酸化ベンゾイル）、アルキルヒドロパーオキシド類（例えば、ｔ−ブチルヒドロパーオキシド及びｐ−メタンヒドロパーオキシド）、並びにジアルキルパーオキシド類（例えば、ジ−ｔ−ブチルパーオキシド）が挙げられるが、これらに限定されない。
【０１０８】
ポリウレタン樹脂は、ポリオール及びポリイソシアネートを原料とする樹脂である。ポリウレタン樹脂の酸価は、２０〜７０ｍｇＫＯＨ／ｇ、好ましくは２２〜５０ｍｇＫＯＨ／ｇ、特に好ましくは２３〜 ３５ｍｇＫＯＨ／ｇである。ポリウレタン樹脂の水酸基価は２０〜１６０ｍｇＫＯＨ／ｇ、好ましくは２５〜５０ｍｇＫＯＨ／ｇである。
【０１０９】
水溶性ポリウレタン樹脂は、ポリオール及びポリイソシアネートを付加重合することによって、容易に得ることができる。原料は通常のポリウレタン樹脂を構成するポリオール及びポリイソシアネートでよい。
【０１１０】
ポリオールとしては、ポリエステルポリオール、ポリエーテルポリオール及びアクリルポリオールが挙げられるが、これらに限定されない。また、ポリイソシアネートとしては、フェニレンジイソシアネート、トリレンジイソシアネート、キシリレンジイソシアネート、ビスフェニレンジイソシアネート、ナフチレンジイソシアネート、ジフェニルメタンジイソシアネート、イソホロンジイソシアネート、シクロペンチレンジイソシアネート、シクロへキシレンジイソシアネート、メチルシクロへキシレンジイソシアネート、ジシクロヘキシルメタンジイソシアネート、トリメチレンジイソシアネート、テトラメチレンジイソシアネート、ペンタメチレンジイソシアネート、ヘキサメチレンジイソシアネート、プロピレンジイソシアネート、エチルエチレンジイソシアネート及びトリメチルヘキサンジイソシアネートが挙げられるが、これらに限定されない。
【０１１１】
水溶性のポリエステル樹脂、アクリル樹脂及びポリウレタン樹脂は、塩基性物質で中和することにより水溶性が付与される。この際、水溶性樹脂に含まれている酸性基の４０モル％以上を中和できる量の塩基性物質を用いることが好ましい。上記の塩基性物質としては、例えば、アンモニア、ジメチルアミン、トリメチルアミン、ジエチルアミン、トリエチルアミン、プロピルアミン、トリエタノールアミン、Ｎ−メチルエタノールアミン、Ｎ−アミノエチルエタノールアミン、Ｎ−メチルジエタノールアミン、モルホリン、モノイソプロパノールアミン、ジイソプロパノールアミン及びジメチルエタノールアミンが挙げられるが、これらに限定されない。
【０１１２】
水溶性樹脂の数平均分子量は特に制限されない。数平均分子量は５００〜５００００が好ましく、８００〜２５０００がより好ましく、１０００〜１２０００が特に好ましい。
【０１１３】
また、樹脂（Ｅ）は硬化性を有するタイプとラッカータイプとに分類される。本実施形態では硬化性を有するタイプの樹脂が好適に使用される。硬化性を有するタイプの樹脂（Ｅ）は、メラミン樹脂に代表されるアミノ樹脂又は（ブロック）ポリイソシアネート化合物アミン系化合物、ポリアミド系化合物及び多価カルボン酸に代表される架橋剤とともに使用される。樹脂（Ｅ）及び架橋剤は混合された後、加熱されることで又は常温におかれることで硬化反応が進行する。また、硬化性を有しないタイプの樹脂を塗膜形成用樹脂とするとともに、硬化性を有するタイプの樹脂と併用することもできる。
【０１１４】
（６）塗膜（Ｆ）
【０１１５】
本実施形態の塗膜はカーボンナノチューブ（Ｃ）と樹脂（Ｅ）とを含んでなる。かかる塗膜（Ｆ）の下には基材（Ｇ）が設けられているが、基材は塗膜（Ｆ）作製後に取り除いても良い。
【０１１６】
本実施形態の塗膜（Ｆ）は、樹脂組成物（Ｄ）を一般的な技法で塗布して形成することができる。技法として具体的には、キャスト、スピンコート、ディップコート、バーコート、スプレー、ブレードコート、スリットダイコート、グラビアコート、リバースコート、スクリーン印刷、鋳型塗布、印刷転写、及びインクジェットを含むウエットコート法を挙げることができるが、これらに限定されない。上記技法で樹脂組成物（Ｄ）を基材（Ｇ）上にコーティングすることにより、塗膜を形成することができる。
【０１１７】
塗膜（Ｆ）中のカーボンナノチューブ（Ｃ）の添加率は、用途に応じて適宜選択すればよい。かかる添加率は好ましくは０．１〜３０質量％、より好ましくは１〜２５質量％、更に好ましくは２〜１５質量％の範囲である。特に添加率が斯かる範囲内にあれば、漆黒性に優れた塗膜が得られる。
【０１１８】
本発明の目的を阻害しない範囲であれば、塗膜（Ｆ）に、カーボンナノチューブ（Ｃ）に加えてカーボンブラックを添加することができる。カーボンブラックの具体例としては、ケッチェンブラック、アセチレンブラック、ファーネスブラック及びチャンネルブラックが挙げられる。カーボンブラックは、ナフサに代表される炭化水素を水素及び酸素の存在下で部分酸化することで、水素及び一酸化炭素を含む合成ガスを製造する際に副生されるものでもよい。またカーボンブラックは、かかる副生物を酸化又は還元処理したものでもよい。上記は本発明に係るカーボンブラックを限定するものではない。これらのカーボンブラックは、単独で用いてもよく、二種類以上併用しても良い。また、黒度を向上させる視点から、カーボンブラックは平均粒径が２０ｎｍ以下であり、かつ、ＤＢＰ吸油量が８０ｍＬ／１００ｇ以下であるものが好ましく使用される。また、本実施形態においてＤＢＰ吸油量とは、カーボンブラック１００ｇ当りに包含することのできるジブチルフタレート（ＤＢＰ）の量（ｍＬ）を表す。ＤＢＰ吸油量はカーボンブラックのストラクチャーを定量化するための尺度である。上記ストラクチャーとはカーボンブラック粒子間の化学的ないし物理的結合による複雑な凝集形態である。
【０１１９】
カーボンブラックの平均粒径は、カーボンナノチューブ（Ｃ）の外径と同様に求められる。具体的には、透過型電子顕微鏡によって、カーボンブラックを観測するとともに撮像する。次に観測写真において、任意の３００個のカーボンブラックを選び、それぞれの粒径を計測する。次に粒径の数平均としてカーボンブラックの平均粒径（ｎｍ）を算出する。
【０１２０】
カーボンブラックの使用量は、カーボンナノチューブ（Ｃ）１００質量部に対して、１〜２５質量部が好ましく、１〜１０質量部がより好ましく、１〜５質量部がさらに好ましい。
【０１２１】
塗膜（Ｆ）の膜厚は５μｍ以上であることが好ましく、１０μｍ以上であることがさらに好ましい。
【０１２２】
塗膜（Ｆ）は、塗膜（Ｆ）上にさらにクリア層が形成されてもよい。クリア層が形成されることにより、光沢、耐光性と漆黒性とを備える塗膜（Ｆ）が得られる。
【０１２３】
塗膜（Ｆ）の呈する明度（Ｌ）は５．５以下であることが好ましく、５．４以下であることがさらに好ましい。この明度（Ｌ）は色差計を用いて測定することによって得られる。測定は塗膜（Ｆ）が形成された面の側から塗膜（Ｆ）の表面に対して行う。色差計としてＮＩＰＰＯＮＤＥＮＳＨＯＫＵ社製、ＳｐｅｃｔｒｏＣｏｌｏｒＭｅｔｅｒＳＥ６０００を用いてもよい。
【０１２４】
塗膜（Ｆ）の６０°鏡面光沢は８０以上であることが好ましく、８５以上であることがさらに好ましい。光沢計として、グロスメーターＧＭ−２６Ｄ（村上色彩研究所製）を用いてもよい。
【０１２５】
（７）基材（Ｇ）
【０１２６】
本実施形態における塗膜（Ｆ）を形成するために用いられる基材（Ｇ）は特に限定されない。基材（Ｇ）の材質として、鉄、アルミニウム及び銅若しくはこれらの合金に代表される金属類；ガラス、セメント及びコンクリートに代表される無機材料；ポリエチレン樹脂、ポリプロピレン樹脂、エチレン―酢酸ビニル共重合体樹脂、ポリアミド樹脂、アクリル樹脂、塩化ビニリデン樹脂、ポリカーボネート樹脂、ポリウレタン樹脂及びエポキシ樹脂に代表される樹脂類；各種のＦＲＰに代表されるプラスチック材料；木材；並びに繊維材料（紙及び布を含む）に代表される天然材料又は合成材料が挙げられるが、これらに限定されない。
【０１２７】
上記の材質のうち、鉄、アルミニウム及び銅若しくはこれらの合金類に代表される金属類が好ましい。また、カーボンブラック及びカーボンナノチューブに代表される顔料を含む樹脂も好ましい。
【０１２８】
基材（Ｇ）の形状は板状、フィルム状、シート状又は成形体状でも良い。成形体の製造は、例えばインサート射出成形法、インモールド成形法、オーバーモールド成形法、二色射出成形法、コアバック射出成形法及びサンドイッチ射出成形法に代表される射出成形方法；Ｔダイラミネート成形法、多層インフレーション成形法、共押出成形法及び押出被覆法に代表される押出成形法；並びに多層ブロー成形法、多層カレンダー成形法、多層プレス成形法、スラッシュ成形法及び溶融注型法に代表されるその他の成形法を使用することができる。
【０１２９】
（８）カーボンナノチューブ（ＣＮＴ）分散液（Ｈ）
【０１３０】
本実施形態のＣＮＴ分散液（Ｈ）は少なくともカーボンナノチューブ（Ｃ）と溶媒と分散剤を含み、樹脂（Ｅ）を含まないものである。
【０１３１】
本実施形態のＣＮＴ分散液（Ｈ）を得るには、カーボンナノチューブ（Ｃ）を溶媒中に分散させる処理を行うことが好ましい。かかる処理を行うために使用される機材は特に限定されない。機材として例えば、ペイントコンディショナー（レッドデビル社製）、ボールミル、サンドミル（シンマルエンタープライゼス社製「ダイノーミル」）、アトライター、パールミル（アイリッヒ社製「ＤＣＰミル」）、超音波ホモジナイザー（Ａｄｖａｎｃｅｄ  Ｄｉｇｉｔａｌ  Ｓｏｎｉｆｅｒ（登録商標）、ＭＯＤＥＬ ４５０ＤＡ、ＢＲＡＮＳＯＮ社製）、コボールミル、バスケットミル、ホモミキサー、ホモジナイザー（エム・テクニック社製「クレアミックス」）、湿式ジェットミル（ジーナス社製「ジーナスＰＹ」、ナノマイザー社製「ナノマイザー」）、フーバーマーラー、３本ロールミル、及びエクストルーダーが挙げられるが、これらに限定されない。
【０１３２】
分散剤としては、界面活性剤、樹脂型分散剤または有機顔料誘導体を使用することができる。界面活性剤は主にアニオン性、カチオン性、ノニオン性及び両性に分類される。分散剤として好ましいのは樹脂型分散剤である。
【０１３３】
溶媒としては、水系溶媒及び有機系溶媒のいずれも用いることができる。
【０１３４】
（９）ＣＮＴ合成用触媒前駆体（Ｉ）
本実施形態のＣＮＴ合成用触媒前駆体（Ｉ）は少なくとも、マグネシウムと、酸化珪素、酸化アルミニウム、ゼオライトおよび酸化チタンからなる群より選ばれる１種以上と、触媒活性種を含む。
【０１３５】
ＣＮＴ合成用触媒前駆体（Ｉ）は粉末であることが好ましい。触媒前駆体（Ｉ）に水や有機溶媒を含む場合は乾燥後、粉砕することが好ましい。触媒前駆体（Ｉ）の乾燥はどのような方法であっても良いが、溶媒として水を含む場合は８０〜３００℃で乾燥することが好ましい。
【０１３６】
ＣＮＴ合成用触媒前駆体（Ｉ）は水分が少ないことが好ましい。触媒前駆体（Ｉ）を１００質量％とした時、水分が５質量％以下であることが好ましく、３質量％以下であることが好ましい。触媒前駆体（Ｉ）中の水分量は、例えば、加熱乾燥式水分計（ＭＳ−７０、株式会社エー・アンド・デイ社）を使用して測定することができる。
【０１３７】
ＣＮＴ合成用触媒前駆体（Ｉ）の粉砕方法として、従来公知の様々な方法を利用することができる。例えば、ピンミル、ハンマーミル、パルペライザー、アトライター、ジェットミル、カッターミル、ボールミル、ビーズミル、コロイドミル、コニカルミル、ディスクミル、エッジミル、ワンダークラッシャー、振動ミル、超音波ホモジナイザー等を使用して粉砕を行うことができる。
【０１３８】
ＣＮＴ合成用触媒前駆体（Ｉ）は助触媒が含まれていることが好ましい。例えば、マンガン、モリブデンおよび／またはタングステンを含むことが好ましい。特に好ましいのはマンガンやモリブデンである。
【０１３９】
ＣＮＴ合成用触媒前駆体（Ｉ）中の助触媒の含有量は、マグネシウムの含有量を１００モル％とした場合、５〜１００モル％であることが好ましく、５〜３０モル％であることがさらに好ましい。
【０１４０】
ＣＮＴ合成用触媒前駆体（Ｉ）は少なくとも、マグネシウムと、酸化珪素、酸化アルミニウム、ゼオライトおよび酸化チタンからなる群より選ばれる１種以上を含み、粒子径Ｄ５０が１〜１０μｍである触媒担持体と触媒活性種とを混合して作製されることが好ましい。
【０１４１】
ＣＮＴ合成用触媒前駆体（Ｉ）に使用される触媒活性種としては、ニッケル、コバルトおよび／または鉄が好ましく、コバルトおよび／または鉄がより好ましく、コバルトがさらに好ましい。
【０１４２】
ＣＮＴ合成用触媒前駆体（Ｉ）の混合は湿式であっても、乾式であっても良いが、乾式での混合であることが好ましい。乾式混合の装置として、例えば、アトライター、ボールミル、ワンダークラッシャー、ヘンシェルミキサー、スーパーミキサー、乳鉢等が使用できる。
【０１４３】
以上のようなカーボンナノチューブ（Ｃ）を用いた樹脂組成物（Ｄ）および塗膜（Ｆ）は漆黒性が良好であることがわかった。
【０１４４】
漆黒性が良好である理由は、マグネシウムと酸化珪素、酸化アルミニウム、ゼオライトおよび酸化チタンからなる群より１種以上を含有し、粒子径の小さい触媒担持体（Ａ）を使用することで、一般的なカーボンナノチューブと比較し、外径が小さく揃ったカーボンナノチューブ（Ｃ）を得ることができ、溶媒や分散剤への濡れ性が向上する。また、分散後の樹脂組成物（Ｄ）や塗膜（Ｆ）においても、カーボンナノチューブの配向を保ちやすく、光閉じ込め効果が大きい。
【実施例】
【０１４５】
以下に実施例を挙げて、本発明をさらに具体的に説明する。本発明はその要旨を超えない限り、以下の実施例に限定されるものではない。実施例中、特に断わりのない限り「部」とは「質量部」を、「％」とは「質量％」をそれぞれ意味する。また、「カーボンナノチューブ」を「ＣＮＴ」、「カーボンブラック」を「ＣＢ」と略記することがある。
【０１４６】
＜物性の測定方法＞
【０１４７】
後述の各実施例及び比較例において使用されたＣＮＴ合成用触媒担持体、ＣＮＴ合成用触媒、ＣＮＴまたはＣＮＴ塗膜の物性は、以下の方法により測定した。
【０１４８】
＜ＣＮＴ合成用触媒担持体の粒子径＞
レーザー回折式乾式粒度分布測定装置（ＨＥＬＯＳ＆ＲＯＤＯＳ）にＣＮＴ合成用触媒担持体を設置し、分散圧０．６４ＭＰａ、引圧６４ｈＰａ、回転６０％、送り５０％に設定し、サンプルの測定濃度が５〜１０％になるよう調節し、ＣＮＴ合成用触媒担持体の粒子径を測定した。
【０１４９】
＜ＣＮＴの粉末Ｘ線回折分析＞
Ｘ線回折装置（Ｕｌｔｉｍａ２１００、株式会社リガク社製）にＣＮＴを設置し、１．
５°から８０°まで操作し、分析を行った。Ｘ線源はＣｕＫα線である。ステップ幅は０．０１°、計測時間は１．０秒であった。この時得られる回折角２θ＝２５°±２°に出現するプロットをそれぞれ１１点単純移動平均し、そのピークの半価幅をＣＮＴの半価幅とした。
【０１５０】
＜ＣＮＴ塗膜の明度（Ｌ）の測定方法＞
ＣＮＴ塗膜について、ＣＮＴ樹脂組成物が塗工された面から、色差計（ＮＩＰＯＮＤＥＮＳＨＯＫＵ社製、ＳｐｅｃｔｒｏＣｏｌｏｒＭｅｔｅｒＳＥ６０００）を用いて明度（Ｌ）を測定した。
＜ＣＮＴ塗膜の光沢測定＞
ＣＮＴ塗膜について、ＣＮＴ樹脂組成物が塗工された面から、ＪＩＳ  Ｚ８７４１に準じてグロスメーターＧＭ−２６Ｄ（村上色彩研究所製）で６０°鏡面光沢を測定した。
【０１５１】
＜ＣＮＴ合成用触媒の製造例＞
後述の各実施例及び比較例において使用された、ＣＮＴ合成用触媒担持体、コバルト組成物、ＣＮＴ合成用触媒は以下の方法により作製した。
【０１５２】
（実施例１）ＣＮＴ合成用触媒担持体Ａの作製
酢酸マグネシウム４水和物１０００部を耐熱性容器に秤取り、電気オーブンを用いて、１７０±５℃の雰囲気温度で６時間乾燥させた後、粉砕機（サンプルミルＫＩＩＷ−Ｉ型
、株式会社ダルトン社製）を用いて、１ｍｍのスクリーンを装着し、粉砕し、酢酸マグネシウム乾燥粉砕品を得た。その後、酢酸マグネシウム乾燥粉砕品４５．８部、炭酸マンガン８．１部、酸化珪素（ＳｉＯ2、日本アエロジル社製：ＡＥＲＯＳＩＬ（登録商標）２００）１．０部、スチールビーズ（ビーズ径２．０ｍｍφ）２００部をＳＭサンプル瓶（株式会社三商製）に仕込み、レッドデビル社製ペイントコンディショナーを用いて、３０分間粉砕混合処理を行った。その後、ステンレスふるいを使用し、粉砕混合した粉末とスチールビーズ（ビーズ径２．０ｍｍφ）を分離し、ＣＮＴ合成用触媒担持体Ａを得た。
【０１５３】
（実施例２）ＣＮＴ合成用触媒担持体Ｂの作製
実施例１で用いた酸化珪素（ＳｉＯ2、日本アエロジル社製：ＡＥＲＯＳＩＬ（登録商標）２００）１．０部を酸化アルミニウム（Ａｌ2Ｏ3、日本軽金属社製：Ｃ２０）１．７部に変更した以外は実施例１と同様の方法によりＣＮＴ合成用触媒担持体Ｂを得た。
【０１５４】
（実施例３）ＣＮＴ合成用触媒担持体Ｃの作製
実施例１で用いた酸化珪素（ＳｉＯ2、日本アエロジル社製：ＡＥＲＯＳＩＬ（登録商標）２００）１．０部をゼオライト（東ソー社製：９８０ＨＯＡ）１．０部に変更した以外は実施例１と同様の方法によりＣＮＴ合成用触媒担持体Ｃを得た。
【０１５５】
（実施例４）ＣＮＴ合成用触媒担持体Ｄの作製
実施例１で用いた酸化珪素（ＳｉＯ2、日本アエロジル社製：ＡＥＲＯＳＩＬ（登録商標）２００）１．０部を０．２部に変更した以外は実施例１と同様の方法により、ＣＮＴ合成用触媒担持体Ｄを得た。
【０１５６】
（実施例５）ＣＮＴ合成用触媒担持体Ｅの作製
実施例１で用いた酸化珪素（ＳｉＯ2、日本アエロジル社製：ＡＥＲＯＳＩＬ（登録商標）２００）１．０部を５．０部に変更した以外は実施例１と同様の方法により、ＣＮＴ合成用触媒担持体Ｅを得た。
【０１５７】
（実施例６）ＣＮＴ合成用触媒担持体Ｆの作製
実施例１で用いた炭酸マンガン８．１部を０．０部に変更した以外は実施例１と同様の方法により、ＣＮＴ合成用触媒担持体Ｆを得た。
【０１５８】
（実施例７〜１１）ＣＮＴ合成用触媒担持体Ｇ〜Ｋの作製
表１に掲載したビーズ径とビーズ材質を変更した以外は実施例１と同様の方法により、ＣＮＴ合成用触媒担持体Ｇ〜Ｋを得た。
【０１５９】
【表１】
2019005721.tif 000004
【０１６０】
（実施例１２）ＣＮＴ合成用触媒担持体Ｌの作製
酢酸マグネシウム４水和物１０００部を耐熱性容器に秤取り、電気オーブンを用いて、１７０±５℃の雰囲気温度で６時間乾燥させた後、粉砕機（サンプルミルＫＩＩＷ−Ｉ型
、株式会社ダルトン社製）を用いて、１ｍｍのスクリーンを装着し、粉砕し、酢酸マグネシウム乾燥粉砕品を得た。その後、酢酸マグネシウム乾燥粉砕品４５．８部、炭酸マンガン８．１部、酸化珪素（ＳｉＯ2、日本アエロジル社製：ＡＥＲＯＳＩＬ（登録商標）２００）１．０部を粉砕機（ワンダークラッシャーＷＣ−３、大阪ケミカル株式会社製）に仕込み、微粉砕蓋フタを装着し、ＳＰＥＥＤダイヤルを３に調節し、３０秒間粉砕混合し、ＣＮＴ合成用触媒担持体Ｌを得た。
【０１６１】
（実施例１３〜１４）ＣＮＴ合成用触媒担持体Ｍ〜Ｎの作製
表２に掲載した粉砕混合条件に変更した以外は実施例１２と同様の方法により、ＣＮＴ合成用触媒担持体Ｍ〜Ｎを得た。
【０１６２】
【表２】
2019005721.tif 000005
【０１６３】
（比較例１）ＣＮＴ合成用触媒担持体Ｏの作製
酢酸マグネシウム４水和物１０００部を耐熱性容器に秤取り、電気オーブンを用いて、１７０±５℃の雰囲気温度で６時間乾燥させた後、粉砕機（サンプルミルＫＩＩＷ−Ｉ型
、株式会社ダルトン社製）を用いて、１ｍｍのスクリーンを装着し、粉砕し、酢酸マグネシウム乾燥粉砕品を得た。その後、酢酸マグネシウム乾燥粉砕品４５．８部、炭酸マンガン８．１部、酸化珪素（ＳｉＯ2、日本アエロジル社製：ＡＥＲＯＳＩＬ（登録商標）２００）１．０部をメノウ乳鉢に秤取り、メノウ乳棒を用いて３０分間粉砕混合を行い、ＣＮＴ合成用触媒担持体Ｏを得た。
【０１６４】
（比較例２）ＣＮＴ合成用触媒担持体Ｐの作製
酢酸マグネシウム４水和物６９部、炭酸マンガン８．１部、酸化珪素（ＳｉＯ2、日本アエロジル社製：ＡＥＲＯＳＩＬ（登録商標）２００）１．０部を耐熱皿に秤取り、ヘラを用いて混合した。その後、電気オーブンを用いて、１７０±５℃の雰囲気温度で２時間乾燥させた後、粉砕機（サンプルミルＫＩＩＷ−Ｉ型、株式会社ダルトン社製）を用いて
、１ｍｍのスクリーンを装着し、粉砕し、ＣＮＴ合成用触媒担持体Ｐを得た。
【０１６５】
（比較例３）ＣＮＴ合成用触媒担持体Ｑの作製
酢酸マグネシウム４水和物１０００部を耐熱性容器に秤取り、電気オーブンを用いて、１７０±５℃の雰囲気温度で６時間乾燥させて、酢酸マグネシウム乾燥品を得た。その後、酢酸マグネシウム乾燥品４５．８部、炭酸マンガン８．１部、酸化珪素（ＳｉＯ2、日本アエロジル社製：ＡＥＲＯＳＩＬ（登録商標）２００）１．０部を粉砕機（ワンダークラッシャーＷＣ−３、大阪ケミカル株式会社製）に仕込み、標準フタを装着し、ＳＰＥＥＤダイヤルを３に調節し、１分間粉砕し、ＣＮＴ合成用触媒担持体Ｑを得た。
【０１６６】
表３に実施例１〜１４、比較例１〜３で作製したＣＮＴ合成用触媒担持体の評価結果を示す。粒子径の評価基準は以下の通りとした。粒子径Ｄ５０が１．０〜１０μｍかつ粒子径Ｄ９０が５μｍ〜１５μｍを＋＋（優良）、粒子径Ｄ５０が１．０〜１０μｍかつ粒子径Ｄ９０が１５．０μｍを超えて７０μｍ未満を＋（良）、粒子径Ｄ５０が１０μｍを超える場合を−（不良）とした。
【０１６７】
【表３】
2019005721.tif 000006
【０１６８】
（実施例１５）ＣＮＴ合成用触媒Ａの作製
水酸化コバルト（ＩＩ）３０部を耐熱性容器に秤取り、１７０±５℃の雰囲気温度で２時間乾燥させ、ＣｏＨＯ2を含むコバルト組成物Ａを得た。その後、ＣＮＴ合成用触媒担持体Ａ５４．９部とコバルト組成物Ａ２９部を粉砕機（ワンダークラッシャーＷＣ−３、大阪ケミカル株式会社製）に仕込み、標準フタを装着し、ＳＰＥＥＤダイヤルを２に調節し、３０秒間粉砕混合し、ＣＮＴ合成用触媒前駆体Ａを得た。ＣＮＴ合成用触媒前駆体Ａを耐熱性容器に移し替え、マッフル炉（ＦＯ５１０、ヤマト科学株式会社製）を使用し、空気雰囲気、４５０±５℃の条件で３０分間焼成した後、乳鉢で粉砕してＣＮＴ合成用触媒Ａを得た。
【０１６９】
（実施例１６〜３１）（比較例４〜６）（参考例１）ＣＮＴ合成用触媒Ｂ〜Ａ５の作製
表４に掲載した焼成温度、ＣＮＴ合成用触媒担持体に変更した以外は実施例１５と同様の方法により、ＣＮＴ合成用触媒Ｂ〜Ａ５を得た。
【０１７０】
（比較例７）ＣＮＴ合成用触媒Ｒの作製
水酸化コバルト３０部、酢酸マグネシウム・四水和物６９部、炭酸マンガン８．１部、をそれぞれ耐熱性容器に秤取り、電気オーブンを用いて、１７０±５℃の温度で１時間乾燥させて水分を蒸発させた後、粉砕機（ワンダークラッシャーＷＣ−３、大阪ケミカル株式会社製）を用いて、標準フタを装着し、ＳＰＥＥＤのダイヤルを３に調整し、１分間粉砕した。その後、粉砕したそれぞれの粉末を粉砕機（ワンダークラッシャーＷＣ−３、大阪ケミカル株式会社製）を用いて、ＳＰＰＥＤのダイヤルを２に調整し、３０秒間混合してＣＮＴ合成用触媒前駆体Ｒを作製した。そして、ＣＮＴ合成用触媒前駆体Ｒを耐熱性容器に移し替え、マッフル炉（ＦＯ５１０、ヤマト科学株式会社製）を使用し、空気雰囲気、４５０±５℃の条件で３０分間焼成した後、乳鉢で粉砕してＣＮＴ合成用触媒Ｒを得た。
【０１７１】
【表４】
2019005721.tif 000007
【０１７２】
（実施例３２）ＣＮＴ  Ａの作製
加圧可能で、外部ヒーターで加熱可能な、内容積が１０Ｌの横型反応管の中央部に、前記ＣＮＴ合成用触媒Ａ  ２．０ｇを散布した石英ガラス製耐熱皿を設置した。窒素ガスを注入しながら排気を行い、反応管内の空気を窒素ガスで置換し、横型反応管中の雰囲気温度が６８０℃になるまで加熱した。６８０℃に到達した後、炭素源としてプロパンガスを毎分２Ｌの流速で反応管内に導入し、１時間接触反応させた。反応終了後、反応管内のガスを窒素ガスで置換し、反応管の温度を１００℃以下になるまで冷却し取り出すことでＣＮＴ  Ａを得た。
【０１７３】
（実施例３３〜４８）（比較例８〜１１）（参考例２）ＣＮＴ  Ｂ〜Ａ５の作製
表５に掲載したＣＮＴ合成用触媒に変更した以外は同様の方法により、ＣＮＴ  Ｂ〜Ａ５を得た。
【０１７４】
【表５】
2019005721.tif 000008
【０１７５】
表６に実施例３２〜４８、比較例８〜１１、参考例２で作製したＣＮＴの評価結果を示す。ＣＮＴの評価は、触媒１ｇあたりのＣＮＴ収量が１５．０以上かつ半価幅が４．５０以上のものを＋＋（優良）、ＣＮＴの収量が１５．０以上かつ半価幅が４．００以上４．５０未満のものを＋（良）、ＣＮＴの収量が１５未満かつ半価幅が４．００未満のものを−（不良）とした。
【０１７６】
【表６】
2019005721.tif 000009
【０１７７】
（実施例４９）ＣＮＴ樹脂組成物および塗膜の作製
ＣＮＴ  Ａ  ５．６ｇ、分散剤として樹脂型分散剤（ＤＩＳＰＥＲＢＹＫ（登録商標）−１１１、ビックケミー社製、不揮発分１００％）１１．２ｇ、溶媒としてソルベッソ１５０（東燃ゼネラル石油社製）４８．８ｇ、トルエン７３．５ｇ、キシレン７３．５ｇ、酢酸ブチル４８．８ｇをプラスチック容器（デスカップ１Ｌ、東京硝子器械株式会社製）に加え、高速攪拌機（Ｔ．Ｋ．ＨＯＭＯＤＩＳＰＥＲ  ＭＯＤＥＬ２．５、プライミクス株式会社製）を使用し、１５００ｒｐｍの回転数で５分間撹拌した。その後、高速攪拌機（Ｔ．Ｋ．ＨＯＭＯＭＩＸＥＲ  ＭＡＲＫＩＩ  ＭＯＤＥＬ２．５、プライミクス株式会社製）を使用し、５０００ｒｐｍの回転数で５分間分散処理を行い、ＣＮＴ粗分散液Ａを得た。このＣＮＴ粗分散液Ａ  １００部とジルコニアビーズ（ビーズ径１．０ｍｍφ）１７５部を２００ｍＬのＳＭサンプル瓶（株式会社三商製）に仕込み、レッドデビル社製ペイントコンディショナーを用いて３時間分散処理を行い、ＣＮＴ分散液Ａを得た。その後、アクリル樹脂（ＤＩＣ社製、アクリディック４７−７１２、不揮発分５０％）９２．６部を加え、高速攪拌機（Ｔ．Ｋ．ＨＯＭＯＤＩＳＰＥＲ  ＭＯＤＥＬ２．５、プライミクス株式会社製）を使用し、１５００ｒｐｍの回転数で５分間撹拌した。さらにその後、ＣＮＴ分散液Ａにメラミン樹脂（ＤＩＣ社製、スーパーベッカミンＬ−１１７−６０、不揮発分６０％）１９．３部を加え、レッドデビル社製ペイントコンディショナーを用いて３０分間分散処理を行い、ＣＮＴ樹脂組成物Ａを得た。ついで、ＰＥＴ（ポリエチレンテレフタレート）フィルム（東レ社製、ルミラー１００、Ｔ６０）を基材として、片面にＣＮＴ樹脂組成物Ａを乾燥後の膜厚が２０μｍになるようにスプレー塗装した。スプレー塗装はエアスプレーガン（アネスト岩田社製Ｗ−６１−２Ｇ）を用いて行った。塗装後のＰＥＴフィルムを３０分間室温放置した後、１４０±５℃にて３０分間乾燥させ、ＣＮＴ塗膜Ａを作製した。
【０１７８】
（実施例５０〜６５）、（比較例１２〜１５）、（参考例３）
表７に掲載したＣＮＴに変更した以外は、実施例４９と同様の方法により、ＣＮＴ樹脂組成物Ｂ〜Ａ５、ＣＮＴ分散液Ｂ〜Ａ５、ＣＮＴ塗膜Ｂ〜Ａ５を得た。
【０１７９】
【表７】
2019005721.tif 000010
【０１８０】
表８に実施例４９〜６５、比較例１２〜１５、参考例３で作製したＣＮＴ塗膜の評価結果を示す。漆黒性評価基準は以下の通りとした。塗膜の明度（Ｌ）が５．４以下かつ６０°鏡面光沢が８０以上を＋＋（優良）、塗膜の明度（Ｌ）が５．４を超えて５．５以下かつ６０°鏡面光沢が８０以上を＋（良好）、塗膜の明度（Ｌ）が５．５を超えるまたは６０°鏡面光沢が８０未満を−（不良）とした。
【０１８１】
【表８】
2019005721.tif 000011
【０１８２】
上記実施例では、粒子径の小さいＣＮＴ合成用触媒担持体を用いてＣＮＴおよびＣＮＴ塗膜を作製した。比較例では粒子径の大きいＣＮＴ合成用触媒担持体を用いてＣＮＴおよびＣＮＴ塗膜を作製した。実施例では、比較例に比べて触媒１ｇ当たりに得られるＣＮＴ収量が多く、半価幅の大きいＣＮＴが得られ、漆黒性の高いＣＮＴ塗膜が得られた。以上より、本発明は従来のＣＮＴ合成用触媒担持体では実現しがたいＣＮＴおよびＣＮＴ塗膜を提供できることが明らかとなった。
【０１８３】
以上、実施の形態を参照して本願発明を説明したが、本願発明は上記によって限定されるものではない。本願発明の構成や詳細には、発明のスコープ内で当業者が理解し得る様々な変更をすることができる。
【図１】
2019005721.tif 000012
【図２】
2019005721.tif 000013
【図３】
2019005721.tif 000014
【図４】
2019005721.tif 000015
【図５】
2019005721.tif 000016